СПОСОБ ПРОИЗВОДСТВА МАГНИЙ-АЛЮМИНАТНЫХ ШПИНЕЛЕЙ

1. Способ изготовления магний-алюминатной шпинели, включающей соединение оксида алюминия и соединение магния, причем способ включает в себя стадии:
а) диспергирования оксида алюминия в водном растворе с образованием дисперсии оксида алюминия, причем водный раствор имеет значение показателя рН фактора между 2 и 5;
b) флокулирование оксида алюминия путем добавления основания для повышения значения показателя рН фактора дисперсии оксида алюминия до значение от 8 до 10;
c) добавление дисперсии оксида алюминия к водной дисперсии соединения магния с образованием суспензии;
d) сушку суспензии с получением высушенного предшественника шпинели; а также
е) прокаливание высушенного предшественника шпинели с получением шпинели на основе алюмината магния.
2. Способ по п.1, в котором оксид алюминия диспергируется на стадии а) при значении показателя рН фактора от 2 до 4.
3. Способ по пп.1-2, в котором соединение оксида алюминия включает оксигидроксид алюминия, оксид алюминия, гидроксид алюминия или их смеси.
4. Способ по любому одному из пп.1-3, в котором соединение оксида алюминия выбирается из бемита, байерита, гиббсита, гамма-оксида алюминия, переходных (дельта и тета) оксидов алюминия и их смесей.
5. Способ по любому одному из пп.1-4, в котором соединение оксида алюминия выбрано из бемита и гамма-оксида алюминия.
6. Способ по п.5, в котором соединение оксида алюминия представляет собой бемит сверх высокой степени чистоты.
7. Способ по п.1, в котором значение показателя рН фактора водного раствора на стадии а) модифицируется добавлением кислоты.
8. Способ по п.7, в котором кислота включает в себя муравьиную кислоту, уксусную кислоту, лимонную кислоту, азотную кислоту, соляную кислоту, щавелевую кислоту, бутановую кислоту, серную кислоту и другие.
9. Способ по п.7 или 8, в котором кислоту добавляют в количестве от 0,001 мас.% до 10 мас.% к водному раствору.
10. Способ по любому одному из пп.7-9, в котором кислоту добавляют перед диспергированием соединения оксида алюминия или после диспергирования оксида алюминия.
11. Способ по любому одному из пп.7-10, в котором кислоту добавляют перед диспергированием соединения оксида алюминия в водном растворе.
12. Способ по п.1, в котором соединение магния включает оксиды и соли магния.
13. Способ по п.12, в котором оксиды и соли магния включают гидроксид магния, гидрат магния, оксид магния, ацетат магния, нитрат магния, хлорид магния, формиат магния и ацетат магния.
14. Способ по п.13, в котором соединение магния представляет собой оксид магния или гидроксид магния.
15. Способ по п.14, в котором соединение магния представляет собой гидроксид магния.